(57)【要約】      （修正有）【課題】十分な体積エネルギー密度を有し、かつ非水電解質蓄電素子に用いた際にその充放電ヒステリシスが小さい負極活物質、このような負極活物質を含有する負極、この負極を備える非水電解質蓄電素子、及びこの非水電解質蓄電素子の製造方法の提供。【解決手段】リチウム及びモリブデンを含み、上記モリブデンに対する上記リチウムのモル比が４以上である複合酸化物を含有する非水電解質蓄電素子１用の負極活物質。リチウム及びモリブデンを含み、ＩＣＤＤ（登録商標）が提供するＰＤＦカード番号０１−０８８−０７５７に帰属可能な複合酸化物を含有する非水電解質蓄電素子１用の負極活物質。【選択図】図１
2018107130.tif 000002
【特許請求の範囲】
【請求項１】
リチウム及びモリブデンを含み、上記モリブデンに対する上記リチウムのモル比が４以上である複合酸化物を含有する非水電解質蓄電素子用の負極活物質。
【請求項２】
上記複合酸化物が、空間群Ｐ−１に帰属可能な結晶構造を有する請求項１の負極活物質。
【請求項３】
上記複合酸化物の結晶格子定数がそれぞれ、
４．８Å≦ａ≦５．４Å、
７．３Å≦ｂ≦８．１Å、
４．８Å≦ｃ≦５．３Å、
９７°≦α≦１０７°、
９６°≦β≦１０７°、及び
１０３°≦γ≦１１４°
を満たす請求項１又は請求項２の負極活物質。
【請求項４】
リチウム及びモリブデンを含み、ＩＣＤＤ（登録商標）が提供するＰＤＦカード番号０１−０８８−０７５７に帰属可能な複合酸化物を含有する非水電解質蓄電素子用の負極活物質。
【請求項５】
上記複合酸化物が、さらに金属元素（α）を含み、
上記金属元素（α）が、チタン、バナジウム、クロム、マンガン、鉄、コバルト、ニッケル、銅又はこれらの組み合わせである請求項１から請求項４のいずれか１項の負極活物質。
【請求項６】
上記複合酸化物における上記モリブデンと上記金属元素（α）との合計含有量に対する上記金属元素（α）の含有量が、５モル％以上３０モル％以下である請求項５の負極活物質。
【請求項７】
請求項１から請求項６のいずれか１項の負極活物質を含有する非水電解質蓄電素子用の負極。
【請求項８】
請求項７の負極を備える非水電解質蓄電素子。
【請求項９】
通常使用時の充電終止電圧における負極電位が、０．０５Ｖ（ｖｓ．Ｌｉ／Ｌｉ＋）以上である請求項８の非水電解質蓄電素子。
【請求項１０】
通常使用時の充電終止電圧における負極電位が、０．１Ｖ（ｖｓ．Ｌｉ／Ｌｉ＋）以上である請求項８の非水電解質蓄電素子。
【請求項１１】
通常使用時の充電終止電圧における負極電位が、０．３Ｖ（ｖｓ．Ｌｉ／Ｌｉ＋）以上０．８Ｖ（ｖｓ．Ｌｉ／Ｌｉ＋）以下である請求項８の非水電解質蓄電素子。
【請求項１２】
請求項１から請求項６のいずれか１項の負極活物質を含有する負極を用いる非水電解質蓄電素子の製造方法。
【発明の詳細な説明】
【技術分野】
【０００１】
本発明は、負極活物質、負極、非水電解質蓄電素子、及び非水電解質蓄電素子の製造方法に関する。
【背景技術】
【０００２】
リチウムイオン二次電池に代表される非水電解質蓄電素子は、パーソナルコンピュータ、通信端末等の電子機器の他、電気自動車（ＥＶ）、ハイブリッド自動車（ＨＥＶ）、プラグインハイブリッド（ＰＨＥＶ）等の自動車用電源としても用いられている。自動車用電源においては、車内空間の限られた収納スペースの中で、より大きな充放電容量を備えた蓄電装置を搭載することが求められている。そのため、蓄電素子の構造や、蓄電素子の集合体と保護回路等を含む蓄電装置の構造の改良がなされているが、構造の改良のみでエネルギー密度の向上を図ることには限界がある。そこで、体積エネルギー密度の高い活物質の開発が求められる。
【０００３】
特許文献１には、体積あたりの容量密度が高い負極活物質として、Ｌｉ２−ｘＭｏＯ４（−０．５≦ｘ≦０．５）や、Ｌｉ４−ｙＭｏ５Ｏ１７（−１≦ｙ≦１）を非水電解質二次電池に用いることが検討されている。また、非特許文献１には、高容量を有する負極活物質としてＭｏＯ３が検討されている。
【先行技術文献】
【特許文献】
【０００４】
【特許文献１】特開２０１０−２３２０２９号公報
【非特許文献】
【０００５】
【非特許文献１】Ａｎｎｅ  Ｄｉｌｌｏｎ，Ａ．，ｅｔ  ａｌ、「Ｈｉｇｈ  Ｃａｐａｃｉｔｙ  ＭｏＯ３  Ｎａｎｏｐａｒｔｉｃｌｅ  Ｌｉ−Ｉｏｎ  Ｂａｔｔｅｒｙ  Ａｎｏｄｅ」、［ｏｎｌｉｎｅ］、２００８年２月２７日、Ｖｅｈｉｃｌｅ  Ｔｅｃｈｎｏｌｏｇｉｅｓ  Ｐｒｏｇｒａｍ  ＡＭＲ、［平成２８年１１月１６日検索］、インターネット〈ＵＲＬ：ｈｔｔｐ：／／ｅｎｅｒｇｙ．ｇｏｖ／ｓｉｔｅｓ／ｐｒｏｄ／ｆｉｌｅｓ／２０１４／０３／ｆ１１／ｍｅｒｉｔ０８＿ｄｉｌｌｏｎ．ｐｄｆ〉
【発明の概要】
【発明が解決しようとする課題】
【０００６】
上記Ｌｉ２−ｘＭｏＯ４、Ｌｉ４−ｙＭｏ５Ｏ１７及びＭｏＯ３で表わされる各酸化物は、負極活物質として十分な容量やエネルギー密度を有する。しかし、これらの負極活物質を非水電解質蓄電素子に用いた場合、充放電ヒステリシス、すなわち平均充電電位と平均放電電位との差が大きくなり、エネルギー効率がよくない。
【０００７】
本発明は、以上のような事情に基づいてなされたものであり、その目的は、十分な体積エネルギー密度を有し、かつ非水電解質蓄電素子に用いた際にその充放電ヒステリシスが小さい負極活物質、このような負極活物質を含有する負極、この負極を備える非水電解質蓄電素子、及びこの非水電解質蓄電素子の製造方法を提供することである。
【課題を解決するための手段】
【０００８】
上記課題を解決するためになされた本発明の一態様に係る負極活物質（Ａ）は、リチウム及びモリブデンを含み、上記モリブデンに対する上記リチウムのモル比が４以上である複合酸化物を含有する非水電解質蓄電素子用の負極活物質である。
【０００９】
本発明の他の一態様に係る負極活物質（Ｂ）は、リチウム及びモリブデンを含み、ＩＣＤＤ（登録商標）が提供するＰＤＦカード番号０１−０８８−０７５７に帰属可能な複合酸化物を含有する非水電解質蓄電素子用の負極活物質である。
【００１０】
本発明の他の一態様に係る負極は、上記負極活物質（Ａ）又は負極活物質（Ｂ）を含有する非水電解質蓄電素子用の負極である。
【００１１】
本発明の他の一態様に係る非水電解質蓄電素子は、上記負極を備える非水電解質蓄電素子である。
【００１２】
本発明の他の一態様に係る非水電解質蓄電素子の製造方法は、上記負極活物質（Ａ）又は負極活物質（Ｂ）を含有する負極を用いる非水電解質蓄電素子の製造方法である。
【発明の効果】
【００１３】
本発明によれば、十分な体積エネルギー密度を有し、かつ非水電解質蓄電素子に用いた際にその充放電ヒステリシスが小さい負極活物質、このような負極活物質を含有する負極、この負極を備える非水電解質蓄電素子、及びこの非水電解質蓄電素子の製造方法を提供することができる。
【図面の簡単な説明】
【００１４】
【図１】図１は、本発明の一実施形態に係る非水電解質蓄電素子を示す外観斜視図である。
【図２】図２は、本発明の一実施形態に係る非水電解質蓄電素子を複数個集合して構成した蓄電装置を示す概略図である。
【図３】図３は、実施例１及び比較例１〜３の各複合酸化物（充放電試験前）のＸ線回折図である。
【図４】図４は、負極活物質体積あたりのエネルギー密度の算出方法を示すグラフである。
【図５】図５は、充放電試験における実施例１及び比較例３の２サイクル目の充放電カーブである。
【図６】図６は、２サイクルの充放電試験後の実施例１の複合酸化物のＸ線回折図である。
【図７】図７は、実施例２〜６の各複合酸化物のＸ線回折図である。
【図８】図８は、実施例４の二次電池の電位範囲０．２−３．０Ｖ（ｖｓ．Ｌｉ／Ｌｉ＋）での放電曲線である。
【図９】図９は、実施例４の二次電池の電位範囲０．４−３．０Ｖ（ｖｓ．Ｌｉ／Ｌｉ＋）での放電曲線である。
【図１０】図１０は、実施例４の二次電池の電位範囲０．６−３．０Ｖ（ｖｓ．Ｌｉ／Ｌｉ＋）での放電曲線である。
【図１１】図１１は、実施例４の二次電池の電位範囲０．８５−３．０Ｖ（ｖｓ．Ｌｉ／Ｌｉ＋）での放電曲線である。
【発明を実施するための形態】
【００１５】
本発明の一態様に係る負極活物質（Ａ）は、リチウム及びモリブデンを含み、上記モリブデンに対する上記リチウムのモル比が４以上である複合酸化物（ａ）を含有する非水電解質蓄電素子用の負極活物質である。
【００１６】
当該負極活物質（Ａ）は、モリブデン（Ｍｏ）に対するリチウム（Ｌｉ）のモル比（Ｌｉ／Ｍｏ）が４以上である複合酸化物（ａ）を含有することにより、十分な体積エネルギー密度を有する。また、当該負極活物質（Ａ）を用いた非水電解質蓄電素子は、充放電ヒステリシスが小さい。なお、周知のように、黒鉛を負極活物質とした蓄電素子の場合、充電終止電圧における負極電位（充電下限電位）を０．１Ｖ（ｖｓ．Ｌｉ／Ｌｉ＋）以下として充放電しなければ、十分な体積エネルギー密度が得られない。これに対して、当該負極活物質（Ａ）を用いた非水電解質蓄電素子によれば、充電下限電位を０．１Ｖ（ｖｓ．Ｌｉ／Ｌｉ＋）以上とした場合でも、十分な体積エネルギー密度が得られる。この充電下限電位は、金属リチウムの析出電位に対して十分に離反している。このため、当該負極活物質（Ａ）によれば、高率充電性能に優れ、自動車、電車等に用いられる蓄電素子に求められる回生電力受け入れ性能に優れる非水電解質蓄電素子を提供することができる。
【００１７】
なお、本明細書において、複合酸化物は負極活物質として作用するものであり、負極活物質に対してリチウムイオン等が吸蔵される還元反応を「充電」、リチウムイオン等が放出される酸化反応を「放電」という。また、上記モル比は、充放電を行っていない複合酸化物、あるいは放電末状態の非水電解質蓄電素子から取り出した複合酸化物における測定値をいう。具体的には、電極（負極）作製前の複合酸化物であれば、そのまま測定に供する。非水電解質蓄電素子を解体して取り出した負極から試料を採取する場合には、まず非水電解質蓄電素子を放電状態としてから当該非水電解質蓄電素子を解体して負極を取り出し、金属リチウム電極を対極とし、同じ組成の非水電解質を用いた非水電解質蓄電素子を組立ててもよい。次に、負極が含有する複合酸化物の質量に対して電流密度５０ｍＡ／ｇで３．０Ｖｖｓ．Ｌｉ／Ｌｉ＋まで放電する。放電が終了して１０分以上経過した後に負極を取り出し、ジメチルカーボネートを用いて負極に付着した非水電解質を十分に洗浄し室温にて一昼夜の乾燥後、負極合材（負極活物質）を採取する。非水電解質蓄電素子の解体から測定までの作業は露点−６０℃以下のアルゴン雰囲気中で行う。採取した負極合材（負極活物質）をＩＣＰ発光分光分析装置を用いて測定することにより、複合酸化物中のモル比（Ｌｉ／Ｍｏ）を算出する。
【００１８】
上記複合酸化物（ａ）が、空間群Ｐ−１に帰属可能な結晶構造を有することが好ましい。上記複合酸化物（ａ）がこのように空間群Ｐ−１に帰属可能な結晶構造を有することにより、より体積エネルギー密度を高め、充放電ヒステリシスを小さくすることができる。
【００１９】
なお、空間群Ｐ−１に帰属可能とは、Ｘ線回折図において、空間群Ｐ−１に帰属可能なピークを有することをいう。上記複合酸化物（ａ）は、空間群Ｐ−１に帰属する結晶構造を有するものであってよい。なお、空間群「Ｐ−１」におけるバー「−」は本来「１」の上に付して記載される（以下、他の空間群の表記についても同様である）。複合酸化物のＸ線回折測定は、Ｘ線回折装置（Ｒｉｇａｋｕ社の「ＭｉｎｉＦｌｅｘ  ＩＩ」）を用いた粉末Ｘ線回折測定によって、線源はＣｕＫα線、管電圧は３０ｋＶ、管電流は１５ｍＡとして行う。このとき、回折Ｘ線は、厚み３０μｍのＫβフィルターを通り、高速一次元検出器（Ｄ／ｔｅＸ  Ｕｌｔｒａ  ２）にて検出される。また、サンプリング幅は０．０１°、スキャンスピードは５°／ｍｉｎ、発散スリット幅は０．６２５°、受光スリット幅は１３ｍｍ（ＯＰＥＮ）、散乱スリット幅は８ｍｍとする。得られるＸ線回折データに基づいて、「ＲＩＥＴＡＮ２０００」プログラム（Ｆ．Ｉｚｕｍｉ  ａｎｄ  Ｔ．Ｉｋｅｄａ，Ｍａｔｅｒ．Ｓｃｉ．Ｆｏｒｕｍ，１９８（２０００）．）を用いたリートベルト解析により、結晶構造を解析することができる。空間群及び格子定数は、総合粉末Ｘ線解析ソフトウェア「ＰＤＸＬ」（Ｒｉｇａｋｕ社製）を用いても同じ結果が得られる。
【００２０】
上記複合酸化物（ａ）の結晶格子定数がそれぞれ、
４．８Å≦ａ≦５．４Å、
７．３Å≦ｂ≦８．１Å、
４．８Å≦ｃ≦５．３Å、
９７°≦α≦１０７°、
９６°≦β≦１０７°、及び
１０３°≦γ≦１１４°
を満たすことが好ましい。上記複合酸化物（ａ）がこのような結晶格子定数を有することにより、さらに体積エネルギー密度を高め、充放電ヒステリシスを小さくすることができる。
【００２１】
本発明の一態様に係る負極活物質（Ｂ）は、リチウム及びモリブデンを含み、ＩＣＤＤ（登録商標）（Ｉｎｔｅｒｎａｔｉｏｎａｌ  Ｃｅｎｔｅｒ  ｆｏｒ  Ｄｉｆｆｒａｃｔｉｏｎ  Ｄａｔａ；国際回折データセンター）が提供するＰＤＦ（Ｐｏｗｄｅｒ  Ｄｉｆｆｒａｃｔｉｏｎ  Ｆｉｌｅ；粉末回折ファイル）カード番号０１−０８８−０７５７に帰属可能な複合酸化物（ｂ）を含有する非水電解質蓄電素子用の負極活物質である。
【００２２】
当該負極活物質（Ｂ）は、このような結晶構造等を有する複合酸化物（ｂ）を含有することにより、十分な体積エネルギー密度を有する。また、当該負極活物質（Ｂ）を用いた非水電解質蓄電素子は、充放電ヒステリシスが小さい。当該負極活物質（Ｂ）も、負極活物質（Ａ）と同様、充電下限電位を０．１Ｖ（ｖｓ．Ｌｉ／Ｌｉ＋）以上とした場合でも、十分な体積エネルギー密度が得られる。従って、当該負極活物質（Ｂ）によれば、高率充電性能に優れ、回生電力受け入れ性能に優れる非水電解質蓄電素子を提供することができる。
【００２３】
なお、「ＩＣＤＤ（登録商標）が提供するＰＤＦカード番号０１−０８８−０７５７に帰属可能」とは、ＰＤＦカード番号０１−０８８−０７５７の回折パターンと実質的に回折パターンが同じであることをいう。「ＰＤＦカード番号０１−０８８−０７５７の回折パターンと実質的に回折パターンが同じ」とは、例えば、回折パターンが空間群Ｐ−１に帰属可能であり、各結晶格子定数が、上記ＰＤＦカード番号０１−０８８−０７５７に記載の各格子定数の±５％の範囲内であることをいう。より具体的には、結晶格子定数がそれぞれ、４．８Å≦ａ≦５．４Å、７．３Å≦ｂ≦８．１Å、４．８Å≦ｃ≦５．３Å、９７°≦α≦１０７°、９６°≦β≦１０７°、及び１０３°≦γ≦１１４°を満たすものであることが好ましい。
【００２４】
上記複合酸化物（Ａ）又は複合酸化物（Ｂ）が、さらに金属元素（α）を含み、上記金属元素（α）が、チタン、バナジウム、クロム、マンガン、鉄、コバルト、ニッケル、銅又はこれらの組み合わせであることが好ましい。上記複合酸化物（Ａ）又は複合酸化物（Ｂ）がこのような金属元素（α）をさらに含むことにより、充放電サイクル後の容量維持率を高めることができる。この理由は定かでは無いが、以下が推測される。複合酸化物中のモリブデンに関し、Ｍｏ５＋及びＭｏ４＋は導電性を有するが、Ｍｏ＋６まで酸化されると導電性を失う。一方、上記金属元素（α）は、モリブデンと比べて酸化されにくい元素、あるいは酸化されても導電性を有する元素である。そこで、金属元素（α）を共存させることで、負極においての放電末期である酸化された状態においても、十分な導電性を維持することができ、その結果、容量維持率が改善されているものと推測される。
【００２５】
上記複合酸化物（Ａ）又は複合酸化物（Ｂ）における上記モリブデンと上記金属元素（α）との合計含有量に対する上記金属元素（α）の含有量が、５モル％以上３０モル％以下であることが好ましい。金属元素（α）の含有量を上記範囲とすることにより、体積エネルギー密度や容量維持率等をバランスよく高めることができる。
【００２６】
本発明の一態様に係る負極は、上記負極活物質（Ａ）又は負極活物質（Ｂ）を含有する非水電解質蓄電素子用の負極である。当該負極は、上記負極活物質（Ａ）又は負極活物質（Ｂ）を含有するため、この負極を備える非水電解質蓄電素子は、負極活物質体積あたりのエネルギー密度が十分に高く、かつ充放電ヒステリシスが小さい。
【００２７】
本発明の一態様に係る非水電解質蓄電素子は、上記負極を備える非水電解質蓄電素子である。当該非水電解質蓄電素子は、上記負極活物質（Ａ）又は負極活物質（Ｂ）を含有する負極を備えるため、負極活物質体積あたりのエネルギー密度が十分に高く、かつ充放電ヒステリシスが小さい。従って、当該非水電解質蓄電素子によれば、充放電容量を維持しつつ、蓄電素子の小型化を図ることなどを可能とする。
【００２８】
当該非水電解質蓄電素子は、通常使用時の充電終止電圧における負極電位が、０．０５Ｖ（ｖｓ．Ｌｉ／Ｌｉ＋）以上であることが好ましい。これにより、充放電ヒステリシスをより小さくすることができる。また、これにより、負極へのリチウムの析出を抑制することもできる。
【００２９】
ここで、通常使用時とは、当該非水電解質蓄電素子について推奨され、又は指定される充電条件を採用して当該非水電解質蓄電素子を使用する場合であり、当該非水電解質蓄電素子のための充電器が用意されている場合は、その充電器を適用して当該非水電解質蓄電素子を使用する場合をいう。
【００３０】
当該非水電解質蓄電素子は、通常使用時の充電終止電圧における負極電位が、０．１Ｖ（ｖｓ．Ｌｉ／Ｌｉ＋）以上であることがより好ましい。これにより、充放電ヒステリシスをさらに小さくすることができ、負極へのリチウムの析出をより抑制することができる。
【００３１】
当該非水電解質蓄電素子は、通常使用時の充電終止電圧における負極電位が、０．３Ｖ（ｖｓ．Ｌｉ／Ｌｉ＋）以上０．８Ｖ（ｖｓ．Ｌｉ／Ｌｉ＋）以下であることがより好ましい。これにより、十分な放電容量を備えつつ、充放電の繰り返しに伴う平均放電電位の上昇を抑制し、安定的な充放電を繰り返して行うことができる。
【００３２】
本発明の一態様に係る非水電解質蓄電素子の製造方法は、上記負極活物質（Ａ）又は負極活物質（Ｂ）を含有する負極を用いる非水電解質蓄電素子の製造方法である。当該製造方法によれば、負極活物質体積あたりのエネルギー密度が十分に高く、かつ充放電ヒステリシスが小さい非水電解質蓄電素子を得ることができる。
【００３３】
以下、本発明の一実施形態に係る負極活物質、負極、非水電解質蓄電素子、及びその製造方法について、順に詳説する。
【００３４】
＜負極活物質（Ａ）＞
本発明の一実施形態に係る負極活物質（Ａ）は、複合酸化物（ａ）を含有する非水電解質蓄電素子用の負極活物質である。複合酸化物（ａ）は、リチウム及びモリブデンを含み、上記モリブデンに対する上記リチウムのモル比（Ｌｉ／Ｍｏ）が４以上である。
【００３５】
なお、非水電解質蓄電素子中の負極活物質においては、充放電の際にリチウムが吸蔵又は放出される。従って、非水電解質蓄電素子中の負極活物質のリチウムの組成比率は、充放電の繰り返しに伴って変動し、通常増加していく傾向にある。従って、上記モル比（Ｌｉ／Ｍｏ）は、４以上である限り、特に限定されるものではなく、また、負極活物質としての性能等に大きな影響を与えるものでは無い。上記複合酸化物（ａ）におけるモル比（Ｌｉ／Ｍｏ）の上限としては、例えば１０であり、６、５又は４．５であってよい。また、充放電を行う前の状態の複合酸化物（ａ）などにおいては、このモル比（Ｌｉ／Ｍｏ）は、実質的に４であってもよい。
【００３６】
上記複合酸化物（ａ）に含まれるモリブデンの価数は、通常、＋６である。但し、その他の価数（例えば、＋３等）が含まれていてもよいし、他の価数であってもよい。
【００３７】
上記複合酸化物（ａ）における酸素（Ｏ）の含有量としては、特に限定されず、通常、金属元素の組成比や金属元素の価数などから決定される。但し、酸素不足又は酸素過多の酸化物となる場合もあるため、金属元素の組成及び価数のみで定まるものでもない。上記複合酸化物（ａ）におけるモリブデンに対する酸素のモル比（Ｏ／Ｍｏ）の下限としては、２が好ましく、４がより好ましく、５がさらに好ましい。一方、このモル比（Ｏ／Ｍｏ）の上限としては、８が好ましく、６がより好ましく、５．５がさらに好ましい。このモル比（Ｏ／Ｍｏ）は、実質的に５であってよい。
【００３８】
上記複合酸化物（ａ）は、本発明の作用効果に影響を与えない範囲で、Ｌｉ、Ｍｏ及びＯ以外の他の任意元素を含有していてもよい。このような任意元素としては、コバルト、マンガン、ニッケル、鉄等の遷移金属元素、ナトリウム、カルシウム等の典型金属元素、ハロゲン、窒素等の非金属元素が挙げられる。これらの任意元素の含有量の上限としては、例えばモリブデン（１００モル％）に対して、１０モル％が好ましいこともあり、１モル％がより好ましいこともあり、０．１モル％が特に好ましいこともある。この任意元素は、実質的に含有されていなくてもよい。任意元素の含有割合が低いことで、体積エネルギー密度がより高まる傾向にある。
【００３９】
上記複合酸化物（ａ）は、チタン、バナジウム、クロム、マンガン、鉄、コバルト、ニッケル、銅又はこれらの組み合わせである金属元素（α）をさらに含むことが好ましい。金属元素（α）を含むことで、充放電サイクル後の容量維持率や充放電ヒステリシスが改善される。金属元素（α）の中でも、チタン、マンガン、鉄及びニッケルが好ましく、マンガン、鉄及びニッケルがより好ましく、鉄がさらに好ましい。
【００４０】
上記複合酸化物（ａ）におけるモリブデンと金属元素（α）との合計含有量に対する金属元素（α）の含有量の下限としては、５モル％が好ましく、８モル％がさらに好ましい。金属元素（α）の含有量を上記下限以上とすることで、容量維持率をより高めることができる。一方、この金属元素（α）の含有量の上限としては、３０モル％が好ましく、２０モル％がより好ましく、１５モル％がさらに好ましい。金属元素（α）の含有量を上記上限以下とすることで、十分な体積エネルギー密度や充放電ヒステリシスの小ささを備えることができる。
【００４１】
上記複合酸化物（ａ）におけるＬｉ、Ｍｏ、Ｏ及び金属元素（α）以外の元素の含有量の上限としては、例えばモリブデン（１００モル％）に対して、１０モル％が好ましく、１モル％がより好ましく、０．１モル％が特に好ましい。
【００４２】
上記複合酸化物（ａ）は、下記式（１）で表されるものが好ましい。
ＬｉｘＭｏＯｙ  ・・・（１）
（式（１）中、ｘ≧４、ｙ＞０である。）
【００４３】
上記ｘの上限は、例えば１０であり、６、５又は４．５であってよい。また、ｘは４であってもよい。
【００４４】
上記ｙの下限は、２が好ましく、４がより好ましく、５がさらに好ましい。上記ｙの上限は８が好ましく、６がより好ましく、５．５がさらに好ましい。また、ｙは５であってよい。
【００４５】
上記複合酸化物（ａ）は、下記式（２）で表されるものも好ましい。
Ｌｉｘ’Ｍｏ（１−ｚ）ＡｚＯｙ’  ・・・（２）
（式（２）中、ｘ’≧４（１−ｚ）、ｙ’＞０、０≦ｚ＜１である。）
【００４６】
上記ｘ’の上限は、例えば１０であり、６であってよく、５、４．５又は４であってもよい。上記ｘ’の下限はｚに依存するが、例えば３であってよく、３．５であってもよい。
【００４７】
上記ｙ’の下限は、２が好ましく、４がより好ましく、４．５がさらに好ましい。上記ｙ’の上限は８が好ましく、６がより好ましく、５がさらに好ましい。
【００４８】
上記ｚは、容量維持率などの点からは、０より大きいことが好ましい。このとき、上記ｚの下限は、０．０５が好ましく、０．０８がより好ましい。上記ｚの上限は、０．３が好ましく、０．２がより好ましく、０．１５がさらに好ましい。一方、上記ｚが０のとき、上記式（２）は、上記式（１）と同義である。
【００４９】
上記複合酸化物（ａ）の結晶構造は特に限定されず、例えば空間群Ｐ−１、Ｐｂｎｍ、Ｒ−３、Ｆｍ−３ｍ等に帰属可能な結晶構造であってよく、また、明確な結晶構造が確認できなくてもよい。上記複合酸化物（ａ）は、空間群Ｐ−１に帰属可能な結晶構造を有することが好ましい。なお、このとき、上記複合酸化物（ａ）は、他の相（結晶構造）をさらに含んでいてもよい。
【００５０】
上記複合酸化物（ａ）における結晶格子定数は特に限定されないが、例えばａ、ｂ、ｃ、α、β及びγは、それぞれ以下の範囲であることが好ましい。
【００５１】
ａの下限としては、４．８Åが好ましく、５．０Åがより好ましく、５．１Åがさらに好ましい。ａの上限としては、５．４Åが好ましく、５．３Åがより好ましく、５．２Åがさらに好ましい。
【００５２】
ｂの下限としては、７．３Åが好ましく、７．５Åがより好ましく、７．７Åがさらに好ましい。ｂの上限としては、８．１Åが好ましく、８．０Åがより好ましく、７．９Åがさらに好ましい。
【００５３】
ｃの下限としては、４．８Åが好ましく、４．９Åがより好ましく、５．０Åがさらに好ましい。ｃの上限としては、５．３Åが好ましく、５．２Åがより好ましい。
【００５４】
αの下限としては、９７°が好ましく、９９°がより好ましく、１０１°がさらに好ましい。αの上限としては、１０７°が好ましく、１０５°がより好ましく、１０３°がさらに好ましい。
【００５５】
βの下限としては、９６°が好ましく、９９°がより好ましく、１０１°がさらに好ましい。βの上限としては、１０７°が好ましく、１０５°がより好ましく、１０４°がさらに好ましい。
【００５６】
γの下限としては、１０３°が好ましく、１０５°がより好ましく、１０７°がさらに好ましい。γの上限としては、１１４°が好ましく、１１２°がより好ましく、１１０°がさらに好ましい。
【００５７】
各結晶格子定数が上記範囲であることで、さらに体積エネルギー密度を高め、非水電解質蓄電素子の充放電ヒステリシスを小さくすることができる。
【００５８】
上記複合酸化物（ａ）の合成方法は特に限定されず、固相法等の公知の方法により合成することができる。例えば、炭酸リチウム等のリチウム含有化合物と、二酸化モリブデン、三酸化モリブデン等のモリブデンを含む酸化物とを、所望するモル比で混合し焼成することなどにより複合酸化物（ａ）を得ることができる。なお、焼成後に得られる焼成物、すなわち複合酸化物（ａ）は、通常粉砕して用いられるが、この複合酸化物（ａ）は比較的小さいエネルギーで粉砕することができる。すなわち、比較的小さいエネルギーで粉砕しても、高いエネルギー密度を有する負極活物質（Ａ）を得ることができる。また、モリブデンを含む酸化物として、三酸化モリブデンと比べて二酸化モリブデンを使用した方が、焼成時に昇華が生じ難いことなどにより、純度の高い目的物を得ることができる。従って、二酸化モリブデンを原料として得られた複合酸化物（ａ）を用いた非水電解質蓄電素子は、容量維持率や充放電ヒステリシスがより改善される。一方、理由は定かでは無いが、三酸化モリブデンを原料として得られた複合酸化物（ａ）を用いた場合、初期の放電容量の大きい非水電解質蓄電素子が得られる。
【００５９】
複合酸化物（ａ）が金属元素（α）をさらに含有する場合、例えばリチウム含有化合物とモリブデンを含む酸化物とから得られた複合酸化物を、さらに金属元素（α）を含む酸化物等と混合して焼成することなどにより得ることができる。また、リチウム含有化合物と、モリブデンを含む酸化物と、金属元素（α）を含む酸化物等とを混合して焼成することによっても得ることができる。
【００６０】
なお、合成のための焼成の際、リチウムの揮発が生じる場合がある。従って、このような焼成に伴うリチウムの揮発を見込んで、目標組成に対して、リチウム含有化合物を数モル％程度（例えば１モル％以上２０モル％以下）過剰に仕込むことが好ましい。
【００６１】
当該負極活物質（Ａ）は、上記複合酸化物（ａ）のみから構成されていてもよいが、上記複合酸化物（ａ）以外の他の負極活物質が含まれていてもよい。他の負極活物質としては、例えばＳｉ、Ｓｎ等の金属又は半金属；Ｓｉ酸化物、Ｓｎ酸化物等の金属酸化物又は半金属酸化物；ポリリン酸化合物；黒鉛（グラファイト）、非黒鉛質炭素（易黒鉛化性炭素又は難黒鉛化性炭素）等の炭素材料などが挙げられる。また、当該負極活物質（Ａ）は、他の負極活物質として、モリブデンに対するリチウムのモル比（Ｌｉ／Ｍｏ）が４未満である複合酸化物や、その他の複合酸化物を含有していてもよい。
【００６２】
当該負極活物質（Ａ）における上記複合酸化物（ａ）の含有率の下限としては、５０質量％が好ましく、７０質量％がより好ましく、９０質量％がさらに好ましく、９９質量％がよりさらに好ましい。上記複合酸化物（ａ）の含有率を高めることで、体積エネルギー密度をより高め、また、非水電解質蓄電素子のヒステリシスをより小さくすることができる。
【００６３】
＜負極活物質（Ｂ）＞
本発明の一実施形態に係る負極活物質（Ｂ）は、リチウム及びモリブデンを含み、ＩＣＤＤ（登録商標）が提供するＰＤＦカード番号０１−０８８−０７５７に帰属可能な複合酸化物（ｂ）を含有する非水電解質蓄電素子用の負極活物質である。
【００６４】
当該負極活物質（Ｂ）に含有される複合酸化物（ｂ）は、ＩＣＤＤ（登録商標）が提供するＰＤＦカード番号０１−０８８−０７５７に帰属可能な結晶構造を有すること、及びモリブデンに対するリチウムのモル比（Ｌｉ／Ｍｏ）が４以上でなくてもよいこと以外は、上述した複合酸化物（ａ）と同様である。上記複合酸化物（ｂ）は、他の相（結晶構造）をさらに含んでいてもよい。上記複合酸化物（ｂ）におけるモル比（Ｌｉ／Ｍｏ）の下限としては、４が好ましい。上記複合酸化物（ｂ）におけるモル比（Ｌｉ／Ｍｏ）の上限としては、例えば１０であり、６であってよい。また、充放電を行う前の状態の複合酸化物（ｂ）などにおいては、このモル比（Ｌｉ／Ｍｏ）は、実質的に４であってもよい。
【００６５】
その他、複合酸化物（ｂ）における好ましい成分組成（化学式）、好ましい結晶格子定数、合成方法等は、上述した複合酸化物（ａ）と同様である。
【００６６】
当該負極活物質（Ｂ）は、上記複合酸化物（ｂ）のみから構成されていてもよいが、上記複合酸化物（ｂ）以外の他の負極活物質が含まれていてもよい。他の負極活物質としては、負極活物質（Ａ）に含まれていてもよい他の負極活物質として例示したものと同様のものなどを挙げることができる。
【００６７】
当該負極活物質（Ｂ）における上記複合酸化物（ｂ）の含有率の下限としては、５０質量％が好ましく、７０質量％がより好ましく、９０質量％がさらに好ましく、９９質量％がよりさらに好ましい。上記複合酸化物（ｂ）の含有率を高めることで、体積エネルギー密度をより高め、また、非水電解質蓄電素子のヒステリシスをより小さくすることができる。
【００６８】
＜負極＞
本発明の一実施形態に係る負極は、上記負極活物質（負極活物質（Ａ）又は負極活物質（Ｂ））を含有する。なお、１種の負極活物質が、負極活物質（Ａ）及び負極活物質（Ｂ）の双方に該当する場合がある。例えば、リチウム及びモリブデンを含み、上記モリブデンに対する上記リチウムのモル比が４以上であり、ＩＣＤＤ（登録商標）が提供するＰＤＦカード番号０１−０８８−０７５７に帰属可能な複合酸化物を含有する非水電解質蓄電素子用の負極活物質は、上記負極活物質（Ａ）及び負極活物質（Ｂ）の双方に該当する。
【００６９】
上記負極は、負極基材、及びこの負極基材に直接又は中間層を介して配される負極活物質層を有する。
【００７０】
上記負極基材は、導電性を有する。負極基材の材質としては、銅、ニッケル、ステンレス鋼、ニッケルメッキ鋼、アルミニウム等の金属又はそれらの合金が用いられ、銅又は銅合金が好ましい。また、負極基材の形成形態としては、箔、蒸着膜等が挙げられ、コストの面から箔が好ましい。つまり、負極基材としては銅箔が好ましい。銅箔としては、圧延銅箔、電解銅箔等が例示される。
【００７１】
中間層は、負極基材の表面の被覆層であり、炭素粒子等の導電性粒子を含むことで負極基材と負極活物質層との接触抵抗を低減する。中間層の構成は特に限定されず、例えば樹脂バインダー及び導電性粒子を含有する組成物により形成できる。なお、「導電性」を有するとは、ＪＩＳ−Ｈ−０５０５（１９７５年）に準拠して測定される体積抵抗率が１０７Ω・ｃｍ以下であることを意味し、「非導電性」とは、上記体積抵抗率が１０７Ω・ｃｍ超であることを意味する。
【００７２】
負極活物質層は、負極活物質を含むいわゆる負極合材から形成される。また、負極活物質層を形成する負極合材は、必要に応じて導電剤、バインダー（結着剤）、増粘剤、フィラー等の任意成分を含む。
【００７３】
上記負極活物質として、上述した負極活物質（Ａ）又は負極活物質（Ｂ）が用いられる。上記負極活物質層における負極活物質の含有量としては、例えば５０質量％以上９８質量％以下とすることができる。
【００７４】
上記導電剤としては、電池性能に悪影響を与えない導電性材料であれば特に限定されない。このような導電剤としては、天然又は人造の黒鉛、ファーネスブラック、アセチレンブラック、ケッチェンブラック等のカーボンブラック、金属、導電性セラミックスなどが挙げられる。導電剤の形状としては、粉状、繊維状等が挙げられる。
【００７５】
上記バインダー（結着剤）としては、フッ素樹脂（ポリテトラフルオロエチレン（ＰＴＦＥ）、ポリフッ化ビニリデン（ＰＶＤＦ）等）、ポリエチレン、ポリプロピレン、ポリイミド等の熱可塑性樹脂；エチレン−プロピレン−ジエンゴム（ＥＰＤＭ）、スルホン化ＥＰＤＭ、スチレンブタジエンゴム（ＳＢＲ）、フッ素ゴム等のエラストマー；多糖類高分子などが挙げられる。
【００７６】
上記増粘剤としては、カルボキシメチルセルロース（ＣＭＣ）、メチルセルロース等の多糖類高分子が挙げられる。また、増粘剤がリチウムと反応する官能基を有する場合、予めメチル化等によりこの官能基を失活させておくことが好ましい。
【００７７】
上記フィラーとしては、電池性能に悪影響を与えないものであれば特に限定されない。フィラーの主成分としては、ポリプロピレン、ポリエチレン等のポリオレフィン、シリカ、アルミナ、ゼオライト、ガラスなどが挙げられる。
【００７８】
＜非水電解質蓄電素子＞
本発明の一実施形態に係る非水電解質蓄電素子（以下、単に「蓄電素子」ともいう。）は、上記負極を備える。以下、蓄電素子の一例として、非水電解質二次電池（以下、単に「二次電池」ともいう。）について説明する。
【００７９】
当該二次電池は、正極、負極及び非水電解質を備える。当該二次電池における正極及び負極は、通常、セパレータを介して積層又は巻回により交互に重畳された電極体（「発電要素」等とも称される。）を構成する。この電極体はケース（電槽）に収納され、このケース内に非水電解質が充填される。上記非水電解質は、正極と負極との間に介在する。また、上記ケースとしては、蓄電素子（二次電池）のケースとして通常用いられる公知の金属ケース、樹脂ケース等を用いることができる。
【００８０】
上記正極は、正極基材、及びこの正極基材に直接又は中間層を介して配される正極活物質層を有する。上記中間層は、上述した負極の中間層と同様の構成とすることができる。
【００８１】
上記正極基材は、導電性を有する。正極基材の材質としては、アルミニウム、チタン、タンタル、ステンレス鋼等の金属又はそれらの合金が用いられる。これらの中でも、耐酸化性、導電性の高さ及びコストのバランスからアルミニウム及びアルミニウム合金が好ましい。また、正極基材の形成形態としては、箔、蒸着膜等が挙げられ、コストの面から箔が好ましい。つまり、正極基材としてはアルミニウム箔が好ましい。なお、アルミニウム又はアルミニウム合金としては、ＪＩＳ−Ｈ−４０００（２０１４年）に規定されるＡ１０８５Ｐ、Ａ３００３Ｐ等が例示できる。
【００８２】
上記正極活物質層は、正極活物質を含むいわゆる正極合材から形成される。また、正極活物質層を形成する正極合材は、必要に応じて導電剤、バインダー（結着剤）、増粘剤、フィラー等の任意成分を含む。導電剤、結着剤、増粘剤、フィラー等の任意成分は、上述した負極活物質層と同様のものを用いることができる。
【００８３】
正極活物質としては、非水電解蓄電素子（二次電池）の正極活物質として従来公知のものが用いられる。具体的な正極活物質としては、例えばＬｉｘＭＯｙ（Ｍは、Ｍｏ以外の少なくとも一種の遷移金属を表す）で表される複合酸化物（層状のα―ＮａＦｅＯ２型結晶構造を有するＬｉｘＣｏＯ２，ＬｉｘＮｉＯ２，ＬｉｘＭｎＯ３，ＬｉｘＮｉαＣｏ（１−α）Ｏ２，ＬｉｘＮｉαＭｎβＣｏ（１−α−β）Ｏ２等、スピネル型結晶構造を有するＬｉｘＭｎ２Ｏ４，ＬｉｘＮｉαＭｎ（２−α）Ｏ４等）、ＬｉｗＭ’ｘ（ＸＯｙ）ｚ（Ｍ’は、Ｍｏ以外の少なくとも一種の遷移金属を表し、Ｘは例えばＰ、Ｓｉ、Ｂ、Ｖ等を表す）で表されるポリアニオン化合物（ＬｉＦｅＰＯ４，ＬｉＭｎＰＯ４，ＬｉＮｉＰＯ４，ＬｉＣｏＰＯ４，Ｌｉ３Ｖ２（ＰＯ４）３，Ｌｉ２ＭｎＳｉＯ４，Ｌｉ２ＣｏＰＯ４Ｆ等）が挙げられる。
【００８４】
上記負極は、上述したように、本発明の一実施形態に係る上記負極が用いられる。負極の詳細は上述した通りである。
【００８５】
上記セパレータの材質としては、例えば織布、不織布、多孔質樹脂フィルム等が用いられる。これらの中でも多孔質樹脂フィルムが好ましい。多孔質樹脂フィルムの主成分としては、強度の観点から例えばポリエチレン、ポリプロピレン等のポリオレフィンが好ましい。また、これらの樹脂とアラミドやポリイミド等の樹脂とを複合した多孔質樹脂フィルムを用いてもよい。
【００８６】
なお、セパレータと電極（通常、正極）との間に、無機層が配設されていても良い。この無機層は、耐熱層等とも呼ばれる多孔質の層である。また、多孔質樹脂フィルムの一方の面に無機層が形成されたセパレータを用いることもできる。上記無機層は、通常、無機粒子及びバインダーとで構成され、その他の成分が含有されていてもよい。
【００８７】
上記非水電解質としては、非水電解質蓄電素子（二次電池）に通常用いられる公知の非水電解質が使用できる。上記非水電解質としては、非水溶媒に電解質塩が溶解されたものを用いることができる。
【００８８】
上記非水溶媒としては、例えばエチレンカーボネート（ＥＣ）、プロピレンカーボネート（ＰＣ）、ブチレンカーボネート（ＢＣ）等の環状カーボネート、ジエチルカーボネート（ＤＥＣ）、ジメチルカーボネート（ＤＭＣ）、エチルメチルカーボネート（ＥＭＣ）等の鎖状カーボネートなどを挙げることができる。
【００８９】
上記電解質塩としては、リチウム塩、ナトリウム塩、カリウム塩、マグネシウム塩、オニウム塩等を挙げることができるが、リチウム塩が好ましい。上記リチウム塩としては、ＬｉＰＦ６、ＬｉＰＯ２Ｆ２、ＬｉＢＦ４、ＬｉＣｌＯ４、ＬｉＮ（ＳＯ２Ｆ）２等の無機リチウム塩、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、ＬｉＣ（ＳＯ２Ｃ２Ｆ５）３等のフッ化炭化水素基を有するリチウム塩などを挙げることができる。
【００９０】
上記非水電解質として、常温溶融塩、イオン液体、ポリマー固体電解質などを用いることもできる。
【００９１】
当該二次電池における充電終止電圧における負極電位は特に制限されず、求められる電池特性等に応じて適宜設定することができる。当該二次電池の通常使用時の充電終止電圧における負極電位の下限は０Ｖ（ｖｓ．Ｌｉ／Ｌｉ＋）であってよいが、０．０５Ｖ（ｖｓ．Ｌｉ／Ｌｉ＋）が好ましく、０．１Ｖ（ｖｓ．Ｌｉ／Ｌｉ＋）がより好ましく、０．３Ｖ（ｖｓ．Ｌｉ／Ｌｉ＋）がさらに好ましい。通常使用時の充電終止電圧における負極電位を上記下限以上とすることで、充放電ヒステリシスをより小さくすることができ、また、負極へのリチウムの析出を抑制することができる。加えて、通常使用時の充電終止電圧における負極電位を上記下限以上、特に０．３Ｖ（ｖｓ．Ｌｉ／Ｌｉ＋）以上とすることで、充放電の繰り返しに伴う平均放電電位の上昇を抑制することができる。このような場合、充放電の繰り返しによっても充放電サイクル曲線の形状変化が小さく、安定的な充放電を繰り返して行うことができる。なお、当該二次電池の通常使用時の充電終止電圧における負極電位の上限としては、例えば０．８Ｖ（ｖｓ．Ｌｉ／Ｌｉ＋）であってよく、０．５Ｖ（ｖｓ．Ｌｉ／Ｌｉ＋）であってよく、０．３Ｖ（ｖｓ．Ｌｉ／Ｌｉ＋）であってもよい。通常使用時の充電終止電圧における負極電位を上記上限以下とすることで、負極活物質体積当たりのエネルギー密度や放電容量が高まり、十分な放電容量を備えることができる。
【００９２】
＜非水電解質蓄電素子の製造方法＞
当該非水電解質蓄電素子は、上記負極活物質を含有する負極を用いることによって製造することができる。すなわち、本発明の一実施形態に係る非水電解質蓄電素子の製造方法は、上記負極活物質（負極活物質（Ａ）又は負極活物質（Ｂ））を含有する負極を用いる非水電解質蓄電素子の製造方法である。
【００９３】
当該製造方法は、例えば、正極を作製する工程、負極を作製する工程、非水電解質を調製する工程、正極及び負極を、セパレータを介して積層又は巻回することにより交互に重畳された電極体を形成する工程、正極及び負極（電極体）を電池容器に収容する工程、並びに上記電池容器に上記非水電解質を注入する工程を備える。注入後、注入口を封止することにより非水電解質二次電池（非水電解質蓄電素子）を得ることができる。当該製造方法によって得られる非水電解質蓄電素子（二次電池）を構成する各要素についての詳細は上述したとおりである。
【００９４】
＜その他の実施形態＞
本発明は上記実施形態に限定されるものではなく、上記態様の他、種々の変更、改良を施した態様で実施することができる。上記実施の形態においては、非水電解質蓄電素子が非水電解質二次電池である形態を中心に説明したが、その他の非水電解質蓄電素子であってもよい。その他の非水電解質蓄電素子としては、キャパシタ（電気二重層キャパシタ、リチウムイオンキャパシタ）等が挙げられる。
【００９５】
図１に、本発明に係る非水電解質蓄電素子の一実施形態である矩形状の非水電解質蓄電素子１（非水電解質二次電池）の概略図を示す。なお、同図は、容器内部を透視した図としている。図１に示す非水電解質蓄電素子１は、電極体２が容器３（電池容器）に収納されている。電極体２は、正極活物質を備える正極と、負極活物質（上記負極活物質（Ａ）又は負極活物質（Ｂ））を備える負極とが、セパレータを介して捲回されることにより形成されている。正極は、正極リード４’を介して正極端子４と電気的に接続され、負極は、負極リード５’を介して負極端子５と電気的に接続されている。また、容器３には、非水電解質が注入されている。
【００９６】
本発明に係る非水電解質蓄電素子の構成については特に限定されるものではなく、円筒型電池、角型電池（矩形状の電池）、扁平型電池等が一例として挙げられる。本発明は、上記の非水電解質蓄電素子を複数備える蓄電装置としても実現することができる。蓄電装置の一実施形態を図２に示す。図２において、蓄電装置３０は、複数の蓄電ユニット２０を備えている。それぞれの蓄電ユニット２０は、複数の非水電解質蓄電素子１を備えている。上記蓄電装置３０は、電気自動車（ＥＶ）、ハイブリッド自動車（ＨＥＶ）、プラグインハイブリッド自動車（ＰＨＥＶ）等の自動車用電源として搭載することができる。
【実施例】
【００９７】
以下、実施例によって本発明をさらに具体的に説明するが、本発明は以下の実施例に限定されるものではない。
【００９８】
［実施例１］（三酸化モリブデンを用いたＬｉ４ＭｏＯ５の合成）
炭酸リチウム（Ｌｉ２ＣＯ３）（ナカライテスク社製）及び三酸化モリブデン（ＭｏＯ３）（高純度化学社製）をＬｉ：Ｍｏのモル比が４：１となるように秤取した。これらを直径５ｍｍのジルコニア製ボールが９０ｇ（約２５０個）入った内容積８０ｍＬのジルコニア製ポットに投入し、蓋をした。これを遊星型ボールミル（ＦＲＩＴＳＣＨ社の「ｐｕｌｖｅｒｉｓｅｔｔｅ  ５」）にセットし、公転回転数１２０ｒｐｍで９分混合した後に１分間の休止を入れる操作を計６回繰り返した。次いで、蓋をあけて、ポット内の混合物を薬さじでかき混ぜ、再度、公転回転数１２０ｒｐｍで９分混合した後に１分間の休止を入れる操作を計２回繰り返した。次いで、この混合粉体をアルミナ製るつぼに載置し、このるつぼを卓上真空・ガス置換炉（デンケン・ハイデンタル社の「ＫＤＦ７５」）に設置した。次いで、空気流中、常圧下、１０時間で常温から９５０℃まで昇温し、この温度で４時間保持した後、室温まで自然放冷した。その後、瑪瑙製自動乳鉢で数分間粉砕した。このようにして、組成式Ｌｉ４ＭｏＯ５で表されるリチウムモリブデン複合酸化物（負極活物質）を作製した。
【００９９】
［比較例１］
三酸化モリブデン（ＭｏＯ３）（高純度化学社製）を準備した。
【０１００】
［比較例２］（Ｌｉ４Ｍｏ５Ｏ１７の合成）
ＭｏＯ３及びＬｉ２ＣＯ３をＬｉ：Ｍｏのモル比が４：５になるように秤量したこと、並びに常温から５００℃まで１０ｈかけて昇温し、５００℃で５２ｈ保持したことを除いては、実施例１と同様の手順で、組成式Ｌｉ４Ｍｏ５Ｏ１７で表されるリチウムモリブデン複合酸化物を作製した。
【０１０１】
［比較例３］（Ｌｉ２ＭｏＯ４の合成）
ＭｏＯ３及びＬｉ２ＣＯ３をＬｉ：Ｍｏのモル比が２：１になるように秤量したこと、並びに常温から６００℃まで１０ｈかけて昇温し、６００℃で４ｈ保持したことを除いては、実施例１と同様の手順で、組成式Ｌｉ２ＭｏＯ４で表されるリチウムモリブデン複合酸化物を作製した。
【０１０２】
［複合酸化物の解析］
実施例１、及び比較例１〜３の複合酸化物又は酸化物について、以下の方法にて解析を行った。Ｘ線回折装置（Ｒｉｇａｋｕ社の「ＭｉｎｉＦｌｅｘ  ＩＩ」）を用いて粉末Ｘ線回折測定を行った。線源はＣｕＫα線、管電圧は３０ｋＶ、管電流は１５ｍＡとし、回折Ｘ線は厚み３０μｍのＫβフィルターを通し高速一次元検出器（型番：Ｄ／ｔｅＸ  Ｕｌｔｒａ  ２）にて検出した。サンプリング幅は０．０１°、スキャンスピードは５°／ｍｉｎ、発散スリット幅は０．６２５°、受光スリット幅は１３ｍｍ（ＯＰＥＮ）、散乱スリット幅は８ｍｍとした。得られたＸ線回折データについて、上記総合粉末Ｘ線解析ソフトウェア「ＰＤＸＬ」（Ｒｉｇａｋｕ社製）を用いて解析を実施した。
【０１０３】
上記解析によって得られた各複合酸化物又は酸化物の結晶構造が帰属する空間群、及び格子定数を表１に示す。また、実施例１及び比較例１〜３に係る各複合酸化物又は酸化物のＸ線回折図を図３に示す。
【０１０４】
【表１】
2018107130.tif 000003
【０１０５】
実施例１の複合酸化物（Ｌｉ４ＭｏＯ５）は、ＰＤＦカード番号０１−０８８−０７５７に帰属可能な結晶構造を有することが確認できる。また、比較例１（ＭｏＯ３）、比較例２（Ｌｉ４Ｍｏ５Ｏ１７）、及び比較例３（Ｌｉ２ＭｏＯ４）の結晶構造は、それぞれ、ＰＤＦカード番号００−０００−１６７２、０１−０８８−１１２２、及び００−０１２−０７６３に帰属可能である。
【０１０６】
［二次電池（試験電池）の作製］
実施例１又は比較例１〜３の複合酸化物又は酸化物を負極活物質として用い、以下の要領で非水電解質蓄電素子である二次電池を作製した。合成した複合酸化物の粉末２．２７５ｇとアセチレンブラック（ＡＢ）０．７００ｇとをそれぞれ秤取した。これらを直径５ｍｍのジルコニア製ボールが９０ｇ（約２５０個）入った内容積８０ｍＬのジルコニア製ポットに投入した。このポットにさらにアセトン１０ｍＬを投入し、アルゴン雰囲気を維持したグローブボックス中で蓋をした。これを遊星型ボールミル（ＦＲＩＴＳＣＨ社の「ｐｕｌｖｅｒｉｓｅｔｔｅ  ５」）にセットし、公転回転数１００ｒｐｍで９分混合した後に１分間の休止を入れる操作を計６回繰り返した。この混合物を乾燥機で７５℃で３時間以上乾燥し、混合粉体を調製した。この混合粉体２．５５ｇ、ＰＶＤＦの１２質量％Ｎ−メチルピロリドン（ＮＭＰ）溶液及びＮＭＰを所定のプラスチック容器に入れ、アルゴン雰囲気を維持したグローブボックス中で蓋をした。これを撹拌脱泡装置（シンキー社の「あわとり練太郎」）にセットし、２０００ｒｐｍで十分に混練することで、Ｎ−メチルピロリドン（ＮＭＰ）を分散媒とするスラリーを調整した。スラリー中の負極活物質、ＡＢ及びＰＶＤＦの質量比は６５：２０：１５である。このスラリーを厚さ２０μｍの銅箔基材の片面に塗布した。これを８０℃のホットプレート上で６０分乾燥して分散媒を蒸発させた後、ロールプレスを行うことで負極を得た。
【０１０７】
上記負極を作用極として試験電池（ハーフセル）を組立て、負極としての挙動を評価した。単独挙動を正確に観察する目的のため、対極には金属リチウムをニッケル箔基材に密着させたものを用いた。ここで、作用極（負極）の容量が対極によって制限されないように、十分な量の金属リチウムを配置した。電解質として、エチレンカーボネート（ＥＣ）／エチルメチルカーボネート（ＥＭＣ）／ジメチルカーボネート（ＤＭＣ）が体積比６：７：７である混合溶媒に濃度が１ｍｏｌ／ＬとなるようにＬｉＰＦ６を溶解させた溶液を用いた。セパレータとして、ポリアクリレートで表面改質したポリプロピレン製の微孔膜を用いた。外装体には、ポリエチレンテレフタレート（１５μｍ）／アルミニウム箔（５０μｍ）／金属接着性ポリプロピレンフィルム（５０μｍ）からなる金属樹脂複合フィルムを用い、作用極（負極）端子及び対極端子の開放端部が外部露出するように作用極（負極）及び対極を収納した。次いで、上記金属樹脂複合フィルムの内面同士が向かい合った融着代を注液孔となる部分を除いて気密封止し、上記電解液を注液後、注液孔を封止した。
【０１０８】
［充放電試験］
以下の試験は作用極と対極との間で電圧制御を行ったが、対極における金属リチウムの溶解・析出反応抵抗が極めて低いことから、充放電中の端子間電圧は、金属リチウムを用いた参照極に対する作用極（負極）の電位と等しいとみなすことができる。また、以下の試験では、複合酸化物を負極活物質として評価することを目的としているため、上記複合酸化物等に対して電気化学的にリチウムイオンが吸蔵される反応である還元方向に通電する操作から開始した。
【０１０９】
得られた二次電池を２５℃に設定した恒温槽内で充放電した。充電は定電流定電圧（ＣＣＣＶ）充電とし、充電下限電位は０．０Ｖ（ｖｓ．Ｌｉ／Ｌｉ＋）、０．０５Ｖ（ｖｓ．Ｌｉ／Ｌｉ＋）、０．１Ｖ（ｖｓ．Ｌｉ／Ｌｉ＋）又は０．２Ｖ（ｖｓ．Ｌｉ／Ｌｉ＋）とした。充電終止条件は、充電電流が２ｍＡ／ｇに減衰した時点又は充電下限電位に到達してから１５時間を経過した時点とした。放電は定電流（ＣＣ）放電とし、放電終止電位は３．０Ｖ（ｖｓ．Ｌｉ／Ｌｉ＋）とした。充電及び放電の定電流値は、負極が含有する負極活物質の質量に対して５０ｍＡ／ｇとした。各サイクルにおいて、充電後及び放電後に１０分間の休止時間を設定した。このサイクルを２サイクル実施した。
【０１１０】
実施例１の充放電サイクル試験における２サイクル目における平均放電電位、放電容量及び負極活物質体積あたりのエネルギー密度を表２に示す。表２には、参考値として、一般的な負極活物質である黒鉛の実績値（電位範囲０．０１−１．２Ｖ（ｖｓ．Ｌｉ／Ｌｉ＋））を併記している。なお、エネルギー密度は充放電の際の電位範囲によって大きく変わるが、本実施例においては、１，０００ｍＷｈ／ｃｍ３以上であれば、負極活物質は十分なエネルギー密度を有すると判断した。
【０１１１】
なお、放電容量、及び負極活物質体積あたりのエネルギー密度は、含有するアセチレンブラック（ＡＢ）の寄与分を除いて算出した値である（以下、同様）。具体的な算出方法を図４に基づいて説明する。図４は、作用極（負極）の平均放電電位、放電容量密度、及びエネルギー密度の算出方法を説明するための図であって、実施例に係る二次電池で観測された放電曲線に、「ＡＢ電池」の放電曲線を重ねてプロットしたものである。ここで、「ＡＢ電池」とは、複合酸化物に代えて電気化学的に不活性なＡｌ２Ｏ３を用いたこと以外は上記と同様の手順で作製した試験電池である。図４において実線で表される曲線は、一例として実施例１に係る電池で観測された放電曲線であり、破線で表される曲線は、ＡＢ電池の放電曲線である。ここで、ＡＢ電池の放電容量（ｍＡｈ／ｇ）は、観測された放電容量（ｍＡｈ）をＡｌ２Ｏ３の質量（ｇ）で除した値としている。
作用極（負極）の平均放電電位は、図の（１）に相当する領域、すなわち観測された放電曲線、直線Ｖ＝０、直線Ｑ＝（観測された放電容量）に囲まれた領域の面積（単位：ｍＷｈ／ｇ）を観測された放電容量（単位：ｍＡｈ／ｇ）で除した値として求めた。
作用極（負極）の放電容量密度は、負極合材が含有しているアセチレンブラック（ＡＢ）の寄与分を差し引いて評価することとした。実施例に係る二次電池で観測された放電容量から、ＡＢの寄与分に相当する放電容量を差し引いた値を、ＡＢを除く負極活物質の質量で除することにより、負極活物質質量あたりの放電容量密度（ｍＡｈ／ｇ）として求めた。
作用極（負極）のエネルギー密度は、放電電位が放電中常に３．５Ｖ（ｖｓ．Ｌｉ／Ｌｉ＋）で一定である正極と組み合わせた二次電池を仮定し、その電池の放電エネルギー密度として算出した。但し、負極合材が含有しているアセチレンブラック（ＡＢ）の寄与分を差し引いた。つまり、図４の（２）＋（３）に相当する領域、すなわち観測された放電曲線、直線Ｑ＝０、直線Ｖ＝３．５、及び直線Ｑ＝（観測された放電容量）で囲まれた面積（ｍＷｈ／ｇ）から、図の（３）に相当する領域、すなわちＡＢの寄与分に相当する放電曲線、直線Ｑ＝０、直線Ｖ＝３．５、及び直線Ｑ＝（ＡＢの寄与分に相当する放電容量）で囲まれた面積を引いた値を、作用極（負極）の質量あたりのエネルギー密度（ｍＷｈ／ｇ）として求めた。これと活物質の真密度との積を、作用極（負極）の体積エネルギー密度（ｍＷｈ／ｃｍ３）とした。
【０１１２】
【表２】
2018107130.tif 000004
【０１１３】
表２に示されるように、実施例１の複合酸化物（負極活物質）は、十分な体積エネルギー密度を有し、さらに、この体積エネルギー密度は黒鉛の値よりも高いことが分かる。
【０１１４】
また、実施例１及び比較例１〜３の充放電サイクル試験における２サイクル目における平均放電電位、及び充放電ヒステリシス（平均充電電位と平均放電電位との差）を表３に示す。また、実施例１及び比較例３において、充電下限電位を０．１Ｖ（ｖｓ．Ｌｉ／Ｌｉ＋）としたときの２サイクル目の充放電カーブを図５に示す。なお、図５において、横軸は、充電状態を表わすＳＯＣ、又は放電深度を表わすＤＯＤとしており、２サイクル目の放電容量を１００％として計算している。
【０１１５】
【表３】
2018107130.tif 000005
【０１１６】
表３及び図５に示されるように、実施例１は、比較例１〜３と比較して平均放電電位が低く、充放電ヒステリシスが小さいことが分かる。また、充電下限電位を高くすることで、平均放電電位がより低くなり、充放電ヒステリシスがより小さくなることが分かる。
【０１１７】
［充放電試験後ＸＲＤの測定］
また、実施例１の複合酸化物について、２サイクルの充放電試験後のＸ線回折測定を行った。なお、充放電試験後については、上記充放電試験（０．１−３．０Ｖ）の方法に準じて充放電を行った。充放電試験後、負極を取出してジメチルカーボネートで洗浄し、乾燥した後、負極のまま、アルゴン雰囲気を維持するための専用の装置（汎用雰囲気セパレータ）（Ｒｉｇａｋｕ社製）に設置し、スキャンスピードを２°／ｍｉｎとすること以外は上記と同じ条件でＸＲＤを測定した。また、上記方法と同様にして、得られたＸ線回折データについて、総合粉末Ｘ線解析ソフトウェア「ＰＤＸＬ」（Ｒｉｇａｋｕ社製）による解析を実施した。２サイクル後の実施例１の複合酸化物のＸ線回折図を図６に示す。また、上記表１のサイクル前の実施例１の複合酸化物の値と共に、サイクル後の実施例１の複合酸化物の結晶格子定数を表４に示す。
【０１１８】
【表４】
2018107130.tif 000006
【０１１９】
表４に示されるように、２サイクルの充放電試験後においても、空間群Ｐ−１に帰属可能な、かつＰＤＦカード番号０１−０８８−０７５７に帰属可能な結晶構造が維持されていることが確認できた。
【０１２０】
［参考例１］（Ｌｉ４ＷＯ５の合成）
炭酸リチウム（Ｌｉ２ＣＯ３）（ナカライテスク社製）及び三酸化タングステン（ＷＯ３）（高純度化学社製）をＬｉ：Ｗのモル比が約４：１となるように秤量した。これらを直径５ｍｍのジルコニア製ボールが９０ｇ（約２５０個）入った内容積８０ｍＬのジルコニア製ポットに投入した。このポットにさらにエタノール１０ｍＬを投入し、蓋をして、遊星型ボールミル（ＦＲＩＴＳＣＨ社の「ｐｕｌｖｅｒｉｓｅｔｔｅ  ５」）にセットし、公転回転数３００ｒｐｍで９分混合した後に１分間の休止を入れる操作を計６回繰り返した。この混合物を７５℃の乾燥機で３時間以上乾燥し、混合粉体を調製した。この混合粉体を、容量３０ｍＬのアルミナ製るつぼ（型番：１−７７４５−０７）に載置し、卓上真空・ガス置換炉（型番：ＫＤＦ７５）に設置し、空気気流中、常圧下、常温から９５０℃まで１０ｈかけて昇温し、９５０℃で４ｈ保持した。焼成後の粉末を取り出し、粒径を揃えるために、瑪瑙製自動乳鉢で数分間粉砕した。このようにして、組成式Ｌｉ４ＷＯ５で表される参考例１に係るリチウムタングステン複合酸化物を作製した。
【０１２１】
上記リチウムタングステン酸化物の粉末２．２７５ｇとアセチレンブラック（ＡＢ）０．７００ｇとをそれぞれ秤取した。これらを直径５ｍｍのジルコニア製ボールが９０ｇ（約２５０個）入った内容積８０ｍＬのジルコニア製ポットに投入した。このポットにさらにエタノール１０ｍＬを投入し、蓋をした。これを遊星型ボールミル（ＦＲＩＴＳＣＨ社の「ｐｕｌｖｅｒｉｓｅｔｔｅ  ５」）にセットし、表５に記載の公転回転数で９分混合した後に１分間の休止を入れる操作を計６回繰り返した。この混合物を乾燥機で７５℃で３時間以上乾燥し、混合粉体を調製した。以後の工程については、実施例１と同様にして二次電池（試験電池）を作製した。得られた各二次電池について、上記と同様の方法にて、充放電試験を行い、放電容量及び負極活物質体積あたりのエネルギー密度を求めた。上記した実施例１の結果及び黒鉛の値とあわせて、測定結果を表５に示す。
【０１２２】
【表５】
2018107130.tif 000007
【０１２３】
表５に示されるように、実施例１の複合酸化物（Ｌｉ４ＭｏＯ５）は、参考例１の複合酸化物（Ｌｉ４ＷＯ５）と比べて放電容量及び負極活物質体積あたりのエネルギー密度が高い。特に、参考例１の複合酸化物（Ｌｉ４ＷＯ５）においては、黒鉛よりも高容量化及び高エネルギー密度化させるためには、大きなエネルギーで粉砕させる必要があるが、実施例１の複合酸化物（Ｌｉ４ＭｏＯ５）においては、小さなエネルギーでの粉砕でも、高容量化及び高エネルギー密度化が達成できることが分かる。
【０１２４】
［実施例２］（二酸化モリブデンを用いたＬｉ４ＭｏＯ５の合成）
炭酸リチウム（Ｌｉ２ＣＯ３）（ナカライテスク社製）及び二酸化モリブデン（ＭｏＯ２）（高純度化学社製）をＬｉ：Ｍｏのモル比が４．４：１となるように秤取した。これらを直径５ｍｍのジルコニア製ボールが９０ｇ（約２５０個）入った内容積８０ｍＬのジルコニア製ポットに投入した。このポットにさらにアセトン１０ｍＬを投入し、アルゴン雰囲気を維持したグローブボックス中で蓋をした。これを遊星型ボールミル（ＦＲＩＴＳＣＨ社の「ｐｕｌｖｅｒｉｓｅｔｔｅ  ５」）にセットし、公転回転数３００ｒｐｍで９分混合した後に１分間の休止を入れる操作を計６回繰り返した。この混合物を乾燥機で７５℃で３時間以上乾燥し、混合粉体を調製した。次いで、この混合粉体をアルミナ製るつぼに載置し、このるつぼを卓上真空・ガス置換炉（デンケン・ハイデンタル社の「ＫＤＦ７５」）に設置した。次いで、窒素気流中、常圧下、１０時間で常温から９５０℃まで昇温し、この温度で４時間保持した後、室温まで自然放冷した。その後、瑪瑙製自動乳鉢で数分間粉砕した。このようにして、組成式Ｌｉ４ＭｏＯ５で表されるリチウムモリブデン複合酸化物（負極活物質）を作製した。
【０１２５】
［実施例３］（リチウムモリブデンマンガン複合酸化物の合成）
炭酸リチウム（Ｌｉ２ＣＯ３）（ナカライテスク社製）、二酸化モリブデン（ＭｏＯ２）（高純度化学社製）、及び四三酸化マンガン（Ｍｎ３Ｏ４）（高純度化学社製）をＬｉ：Ｍｏ：Ｍｎのモル比が４．１６：０．９：０．１となるように秤取したこと以外は実施例２と同様にして、組成式０．９Ｌｉ４ＭｏＯ５−０．１Ｌｉ２ＭｎＯ３（Ｌｉ３．８Ｍｏ０．９Ｍｎ０．１Ｏ４．８）で表されるリチウムモリブデンマンガン複合酸化物（負極活物質）を作製した。
【０１２６】
［実施例４］（リチウムモリブデン鉄複合酸化物の合成）
炭酸リチウム（Ｌｉ２ＣＯ３）（ナカライテスク社製）、二酸化モリブデン（ＭｏＯ２）（高純度化学社製）、及び四三酸化鉄（Ｆｅ３Ｏ４）（高純度化学社製）をＬｉ：Ｍｏ：Ｆｅのモル比が４．０６：０．９：０．１となるように秤取したこと以外は実施例２と同様にして、組成式０．９Ｌｉ４ＭｏＯ５−０．１ＬｉＦｅＯ２（Ｌｉ３．７Ｍｏ０．９Ｆｅ０．１Ｏ４．７）で表されるリチウムモリブデン鉄複合酸化物（負極活物質）を作製した。
【０１２７】
［実施例５］（リチウムモリブデンニッケル複合酸化物の合成）
炭酸リチウム（Ｌｉ２ＣＯ３）（ナカライテスク社製）、二酸化モリブデン（ＭｏＯ２）（高純度化学社製）、及び一酸化ニッケル（ＮｉＯ）（高純度化学社製）をＬｉ：Ｍｏ：Ｎｉのモル比が３．９６：０．９：０．１となるように秤取したこと以外は実施例２と同様にして、組成式０．９Ｌｉ４ＭｏＯ５−０．１ＮｉＯ（Ｌｉ３．６Ｍｏ０．９Ｎｉ０．１Ｏ４．６）で表されるリチウムモリブデンニッケル複合酸化物（負極活物質）を作製した。
【０１２８】
［実施例６］（リチウムモリブデンチタン複合酸化物の合成）
炭酸リチウム（Ｌｉ２ＣＯ３）（ナカライテスク社製）、二酸化モリブデン（ＭｏＯ２）（高純度化学社製）、及び一酸化チタン（ＴｉＯ）（高純度化学社製）をＬｉ：Ｍｏ：Ｔｉのモル比が３．９６：０．９：０．１となるように秤取したこと以外は実施例２と同様にして、組成式０．９Ｌｉ４ＭｏＯ５−０．１ＴｉＯ（Ｌｉ３．６Ｍｏ０．９Ｔｉ０．１Ｏ４．６）で表されるリチウムモリブデンチタン複合酸化物（負極活物質）を作製した。
【０１２９】
［複合酸化物の解析］
実施例２〜６の各複合酸化物について、実施例１等と同様に、結晶構造の解析を実施した。実施例２〜６の各複合酸化物のＸ線回折図を図７に示す。実施例２〜６のいずれの複合酸化物も空間群Ｐ−１に帰属可能な結晶構造を有することが確認できる。実施例２〜６の各複合酸化物の格子定数を表６に示す。実施例２〜６のいずれの複合酸化物も、ＰＤＦカード番号０１−０８８−０７５７に帰属可能な結晶構造（Ｌｉ４ＭｏＯ５相）を有することが確認できる。なお、実施例３は、Ｌｉ４ＭｏＯ５相に加え、少量のＬｉ−Ｍｏ−Ｍｎ相（Ｌｉ５ＲｅＯ６型構造）が確認できる。実施例４は、Ｌｉ４ＭｏＯ５相に加え、少量のＬｉ５ＭｏＦｅＯ７相（Ｌｉ５ＲｅＯ６型構造）が確認できる。実施例５は、Ｌｉ４ＭｏＯ５相に加え、少量のＬｉ２ＭｏＯ４相及びＮｉＯ相が確認できる。実施例６は、Ｌｉ４ＭｏＯ５相に加え、少量のＬｉ２ＭｏＯ４相及びＴｉＯ２相が確認できる。
【０１３０】
【表６】
2018107130.tif 000008
【０１３１】
［二次電池（試験電池）の作製］
実施例２〜６の複合酸化物を負極活物質として用い、上述した実施例１等と同様の要領で非水電解質蓄電素子である二次電池を作製した。
【０１３２】
実施例１〜６の複合酸化物を用いて得られた二次電池を２５℃に設定した恒温槽内で充放電した。充電は定電流定電圧（ＣＣＣＶ）充電とし、充電下限電位は０．０Ｖ（ｖｓ．Ｌｉ／Ｌｉ＋）、０．２Ｖ（ｖｓ．Ｌｉ／Ｌｉ＋）、０．４Ｖ（ｖｓ．Ｌｉ／Ｌｉ＋）、０．６Ｖ（ｖｓ．Ｌｉ／Ｌｉ＋）又は０．８５Ｖ（ｖｓ．Ｌｉ／Ｌｉ＋）とした。充電終止条件は、充電電流が２ｍＡ／ｇに減衰した時点又は充電下限電位に到達してから１５時間を経過した時点とした。放電は定電流（ＣＣ）放電とし、放電終止電位は３．０Ｖ（ｖｓ．Ｌｉ／Ｌｉ＋）とした。充電及び放電の定電流値は、負極が含有する負極活物質の質量に対して５０ｍＡ／ｇとした。各サイクルにおいて、充電後及び放電後に１０分間の休止時間を設定した。このサイクルを１０サイクル実施した。実施例４（０．９Ｌｉ４ＭｏＯ５−０．１ＬｉＦｅＯ２）の放電曲線を図８〜１１に示す。図８は、電位範囲０．２−３．０Ｖ（ｖｓ．Ｌｉ／Ｌｉ＋）での放電曲線であり、図９は、電位範囲０．４−３．０Ｖ（ｖｓ．Ｌｉ／Ｌｉ＋）での放電曲線であり、図１０は、電位範囲０．６−３．０Ｖ（ｖｓ．Ｌｉ／Ｌｉ＋）での放電曲線であり、図１１は、電位範囲０．８５−３．０Ｖ（ｖｓ．Ｌｉ／Ｌｉ＋）での放電曲線である。
【０１３３】
２サイクル目における放電容量、容量維持率、２サイクル目から１０サイクル目における平均放電電位の上昇量、２サイクル目における平均放電電位、２サイクル目における充放電ヒステリシス、２サイクル目における負極活物質体積あたりのエネルギー密度、及び２サイクル目における負極活物質体積当たりの放電容量を表７に示す。なお、容量維持率は、２サイクル目の放電容量に対する１０サイクル目の放電容量として算出した。
【０１３４】
【表７】
2018107130.tif 000009
【０１３５】
表７に示されるように、同じ電位範囲での充放電サイクル（０．４−３．０Ｖ）で比較した場合、金属元素（α）であるＭｎ、Ｆｅ、Ｎｉ又はＴｉを含む複合酸化物を用いた実施例３〜６は、９１％を超える高い容量維持率を有することがわかる。また、充電下限電位を０．３Ｖ（ｖｓ．Ｌｉ／Ｌｉ＋）以上とすることで、平均放電電位の上昇量が小さくなることがわかる。このことは、図８〜１１の放電曲線からも確認でき、充電下限電位が０．３Ｖ（ｖｓ．Ｌｉ／Ｌｉ＋）以上である図９〜１１においては、充放電サイクルの進行に伴う放電曲線形状の変化が小さい。一方、充電下限電位を０．８Ｖ（ｖｓ．Ｌｉ／Ｌｉ＋）以下とすることで、十分な放電容量を有することができることがわかる。
【０１３６】
なお、実施例１〜６のいずれも、エネルギー密度が１，０００ｍＷｈ／ｃｍ３以上であり、十分な体積エネルギー密度を有することがわかる。また、充電下限電位を０．８Ｖ（ｖｓ．Ｌｉ／Ｌｉ＋）以下とした場合、負極活物質体積当たりの放電容量は、いずれの実施例においても、黒鉛の値よりも高くなることがわかる。
【０１３７】
さらに、実施例１と実施例２とを比較すると、二酸化モリブデンを原料に用いた実施例２が、同じ電位範囲での充放電サイクルにおける容量維持率や充放電ヒステリシス等の点から良好な結果となった。一方、三酸化モリブデンを原料に用いた実施例１は、初期の放電容量に優れる結果となった。
【産業上の利用可能性】
【０１３８】
本発明は、パーソナルコンピュータ、通信端末等の電子機器、自動車などの電源として使用される非水電解質二次電池、及びこれに備わる電極、負極活物質などに適用できる。
【符号の説明】
【０１３９】
１    非水電解質蓄電素子
２    電極体
３    容器
４    正極端子
４’  正極リード
５    負極端子
５’  負極リード
２０  蓄電ユニット
３０  蓄電装置
【図１】
2018107130.tif 000010
【図２】
2018107130.tif 000011
【図３】
2018107130.tif 000012
【図４】
2018107130.tif 000013
【図５】
2018107130.tif 000014
【図６】
2018107130.tif 000015
【図７】
2018107130.tif 000016
【図８】
2018107130.tif 000017
【図９】
2018107130.tif 000018
【図１０】
2018107130.tif 000019
【図１１】
2018107130.tif 000020